"発泡スチロール廃材の処理再生用として、次の1及び2の組み合わせからなる混合組成物。1テルペン系炭化水素C5H8nn=1~3の正数が30~90w2飽和脂肪族炭化水素として、CnH2n2n=6~18の正数が10~40w発泡スチロール廃材の処理再生に用いる[請求項1]の組成物に、低級アルコールC4以下を含ませた、発泡スチロール廃材の混合組成物。本発明は単なる2種のソルベントの組み合わせのようになっているが、この組成比での特徴が大きな効果の有意義として発生する事である。加えて、近年エコロジーや国際条約協定にも十分に手当てしたものが必要である事と、元の原料の生産性が高い事も予期して処置することが重要である。本発明の第1成分のテルペン系炭化水素は、現在ではオレンジクリーナーなどの家庭用品にも応用され、人工的に合成することもできる。一般的にはイソプレン系の一種で、C5H8nを加重させたものであり、n=1~2が、例えばd-リモネン,α-ピネン,β-ミルセン、あるいは特開平7-278589に記述されたテルペン化合物が応用される事である。この中にポリスチロールの浸入-脆化-析出ゲル化のプロセスを生かすために、当該スチロールとの最適な組み合わせとして、第2成分の存在が要で、従来から常用されているものとして、低級アルコールエタノール,プロパノール,ブタノールなどやグリコールエーテルモノエチレングリコール,ジエチレングリコール,プロピレングリコールなどのアルキル群があるが、かえって不利で、ベストに近い組み合わせとしては相応しくない。また想定外という考えは当該分野では不要であり、成果を得ることのみを狙っている。本発明が特定した、極めて理想的な処方が完成したつまり第2成分は、第1成分のテルペン化合物と沸点,引火点,凝固点が近い混合物として収束できるものがよく、飽和炭化水素系のCnH2n2n=6~18の正数の化合物が確認され、本発明の製品としての安全性が担保されるわけである。テルペン系炭化水素が中心となり、30~90wベストは60~80wを占めることと、その残りの第2成分が10~40wベストは30~40wを組成することである。勿論この範囲を超えても当該目的の多くは達成するも、安全性やスピード、溶解力などで不適当であり、ベストを尽くす上では対象外となる。この両者の組み合わせで、比重が約0.80を中心とする、引火点が40~60°C、沸点が150~170°C、融点が-45°C以下の様相を得ることができる。他にこの中に低級アルコールC1~4,グリコールエーテルモノエチレングリコール,ジエチレングリコール,プロピレングリコールなど,乳酸アルキルC1~4,コハク酸ジアルキルC1~4,グルコン酸ジアルキルC1~4などを併用して、より浸透力溶解力を向上しうる。必要によってはこの中に界面活性剤としてLAS,SAS,AES,AS,高級アルコールEO付加物,脂肪酸エステルEO付加物,アルキルアミンオキシド,ポリアルキルグルコシド,ソルビタン酸エステル,アルキルプロピルアミンオキシドなどを適宜0.2~1.5w加入しても差し支えない。本発明の理想的な組成はテルペン系炭化水素が60~80w、飽和炭化水素CnH2n2,n=6~18の正数であり、より好ましくはn=8~10が20~40wであり、更に加えるのであれば、低級アルコールC1~4を15w以下で併用することが好ましい。即ち、低温での処理スピードを上げるために良とする。勿論、1w未満の界面活性剤も特筆である。次の試作品を作製し、従来品といくつかの項目について比較検討した。次の成分からなる、本発明品と特定成分を変えた物の決定的な比較確認のためにテストした。次のサンプル4種の再生剤の温度依存性を確認した。"